(57)【要約】【課題】  強固な靴底構造を有する靴の簡単な一体製造できる靴製造方法を提供する。【解決手段】  発泡を経て体積が製品靴底より１２％〜４５％大きい半製品靴底と、アッパーと、靴型を有し且つ前記靴型の回りにキャビティが形成された金型とを用意する工程と、前記アッパーを前記靴型に被覆させてから、前記半製品靴底を前記アッパーの靴底と結合する一面に置くことで、前記アッパー及び前記半製品靴底を前記金型の前記キャビティに装入する工程と、前記金型を１１０℃〜１５０℃に昇温させることによって、前記半製品靴底を軟化し、前記キャビティの形に合わせて前記アッパーと一体に接着させる工程と、前記金型をまた冷却させて前記半製品靴底を製品靴底の体積になるように収縮させる工程とを含む。【選択図】      図１
2008110176.tif 000002
【特許請求の範囲】
【請求項１】
発泡を経て体積が製品靴底より１２％〜４５％大きい半製品靴底と、アッパーと、靴型を有し且つ前記靴型の回りにキャビティが形成された金型とを用意する工程と、
前記アッパーを前記靴型に被覆させてから、前記半製品靴底を前記アッパーの靴底と結合する一面に置くことで、前記アッパー及び前記半製品靴底を前記金型の前記キャビティに装入する工程と、
前記金型を１１０℃〜１５０℃に昇温させることによって、前記半製品靴底を軟化し、前記キャビティの形に合わせて前記アッパーと一体に接着させる工程と、
前記金型をまた冷却させて前記半製品靴底を製品靴底の体積になるように収縮させる工程と、を含むことを特徴とする靴製造方法。
【請求項２】
前記金型を昇温する工程では、前記アッパーに被覆されている前記靴型が、１５〜７５ｋｇ／ｃｍ２の圧力を前記半製品靴底に掛けて前記アッパーと前記半製品靴底を強固的に接着させることを特徴とする前記請求項１に記載の靴製造方法。
【請求項３】
前記半製品靴底の周縁の前記アッパーと接着する面にはフェンスが上に伸出て形成されていることを特徴とする請求項１に記載の靴製造方法。
【請求項４】
前記靴型は、前記金型と共に昇温及び冷却されることを特徴とする請求項１に記載の靴製造方法。
【請求項５】
前記キャビティ内に装入される前に、前記半製品靴底を予め５０℃〜１２０℃に加熱することを特徴とする前記請求項１に記載の靴製造方法。
【請求項６】
前記金型を昇温させる前に、アウトソールを前記アッパーと両側から前記半製品靴底を挟むように前記金型のキャビティに装入する工程も含むことを特徴とする前記請求項１に記載の靴製造方法。
【請求項７】
前記アウトソールと前記半製品靴底を予め接着してから共に前記金型のキャビティに装入することを特徴とする前記請求項６に記載の靴製造方法。
【請求項８】
前記金型には、互いに対向する２つの側型と、前記靴型に対向して前記２つの側型の間に挟まれている下型とからなり、前記２つの側型及び前記下型それぞれの内部には流路が設けられてその流路を介して前記各型の温度を調整することができることを特徴とする前記請求項１に記載の靴製造方法。
【請求項９】
前記アウトソールは熱可塑性プラスチック材からなることを特徴とする前記請求項６に記載の靴製造方法。
【請求項１０】
前記熱可塑性プラスチック材はＥＶＡ樹脂やＴＰＲ樹脂、ＴＰＵ樹脂のいずれかであることを特徴とする前記請求項９に記載の靴製造方法。
【発明の詳細な説明】
【技術分野】
【０００１】
本発明は、靴製造方法に関し、特に、発泡靴底を有する靴製造方法に関する。
【背景技術】
【０００２】
特許文献１には、アッパー上にアウトソール、インソール、及びウェルトを一体に成型する装置が開示されている。この装置によると、熱可塑性材料を、それぞれ第１の型のキャビティ内、ウェルト成型キャビティ及びインソール成型キャビティに射出成型することにより、アウトソールとインソールとを成形すると共に、アッパーを支持する靴型上にもウェルトを形成することができる。
【０００３】
しかしながら、熱可塑性材料を発泡成形させるには蒸気による高温及び高圧にて行う必要があり、上記のような射出成型による靴製造方法及び装置では、キャビティの中に樹脂を射出し、アウトソール及びインソールを一気に成形させてアッパーと結合させるので、熱可塑性材料の予想通りの収縮率を得るためには、蒸気の排気システムや成型圧力、成型温度に細かい注意を配りながら精確な制御を行う必要があり、成型材料の不足やはみ出しなどの問題も生じやすい。また、成型材料の不足を防止するために成型材料を多めに使うのは有効な解決法であるが、材料の浪費が却って目立つ欠点となる。
【特許文献１】米国特許第４９６０３７４号公報
【発明の開示】
【発明が解決しようとする課題】
【０００４】
上記に鑑みて、本発明の目的はさほど成型圧力や成型温度を正確に制御しなくても強固な靴底構造を有する靴を一体製造できる靴製造方法を提供することを目的とする。
【課題を解決するための手段】
【０００５】
上記目的を達成するために、本発明は、発泡を経て体積が製品靴底より１２％〜４５％大きい半製品靴底と、アッパーと、靴型を有し且つ前記靴型の回りにキャビティが形成された金型とを用意する工程と、前記アッパーを前記靴型に被覆させてから、前記半製品靴底を前記アッパーの靴底と結合する一面に置くことで、前記アッパー及び前記半製品靴底を前記金型の前記キャビティに装入する工程と、前記金型を１１０℃〜１５０℃に昇温させることによって、前記半製品靴底を軟化し、前記キャビティの形に合わせて前記アッパーと一体に接着させる工程と、前記金型をまた冷却させて前記半製品靴底を製品靴底の体積になるように収縮させる工程と、を含むことを特徴とする靴製造方法。
【０００６】
上記靴製造方法において、前記金型を昇温する工程では、前記アッパーに被覆されている前記靴型が、１５〜７５ｋｇ／ｃｍ２の圧力を前記半製品靴底に掛けて前記アッパーと前記半製品靴底を強固的に接着させることが好ましい。
【０００７】
上記靴製造方法では、前記半製品靴底の周縁の前記アッパーと接着する面にはフェンスが上に伸出て形成されていることが好ましい。
【０００８】
上記靴製造方法では、前記靴型は、前記金型と共に昇温及び冷却されることが好ましい。
【０００９】
上記靴製造方法では、前記キャビティ内に装入される前に、前記半製品靴底を予め５０℃〜１２０℃に加熱することが好ましい。
【００１０】
上記靴製造方法では、前記金型を昇温させる前に、アウトソールを前記アッパーと両側から前記半製品靴底を挟むように前記金型のキャビティに装入する工程も含むことが好ましい。
【００１１】
また、前記アウトソールと前記半製品靴底を予め接着してから共に前記金型のキャビティに装入することが好ましい。
【００１２】
前記金型には、互いに対向する２つの側型と、前記靴型に対向して前記２つの側型の間に挟まれている下型とからなり、前記２つの側型及び前記下型それぞれの内部には流路が設けられてその流路を介して前記各型の温度を調整することができるように構成することが好ましい。
【００１３】
上記靴製造方法では、前記アウトソールは熱可塑性プラスチック材からなることが好ましい。
【００１４】
前記熱可塑性プラスチック材はＥＶＡ樹脂（エチレン−酢酸ビニル共重合樹脂）やＴＰＲ樹脂（ｔｒａｎｓ−１，５−ｐｏｌｙｐｅｎｔｅｎａｍｅｒ  ｒｕｂｂｅｒ）、ＴＰＵ樹脂（熱可塑性ポリウレタン樹脂）のいずれかであることが好ましい。
【発明の効果】
【００１５】
本発明は上記構成によれば、予め発泡を経た半製品靴底を金型内で軟化の加熱処理を行いながらアッパーと組み合せてから冷却させて製品靴底の体積にするので、半製品靴底の収縮率が予想しやすく、さほど成型圧力や成型温度を正確に制御しなくても、収縮率の誤差が小さいので、成型材料の不足やはみ出しなどの発生を抑えることができる。
【００１６】
更に、本発明において、金型を１１０℃〜１５０℃に昇温させて、体積が製品靴底より１２％〜４５％大きくなっている半製品靴底を加熱しながら、靴型による１５〜７５ｋｇ／ｃｍ２の圧力を半製品靴底にかけるので、半製品靴底はその軟化及び収縮を進行しながらアッパーと接着するので、ちょうどいいサイズの製品靴底を得ることができ、そして製品靴底の上下両面の接着も強固になる。
【００１７】
従って、本発明は成型材料の不足を防止するための成形材料の浪費も効果的に軽減できる上、簡単な方法で強固な靴底構造を有する靴を製造することができる。
【発明を実施するための最良の形態】
【００１８】
以下は各図面を参照して本発明にかかる靴製造方法の好ましい実施形態を説明する。図１に示すのは本実施形態のフローチャートであり、図２は各材料や部材の構成及び設置関係を示し、図３に示すのはアウトソール１０と半製品インソール２０とアッパー３０とが金型５０のキャビティに装入される時の金型５０の断面図である。図１に示す順番に各工程を実行すれば、本発明の効果が得られる靴を製造することができる。
【００１９】
本発明におけるアウトソール用意、半製品靴底用意、アッパー用意、靴型及び金型の用意するなどの用意工程は、前後の関係がなく、任意に順番を変え、もしくは同時に用意することができるが、この実施形態では最初にアウトソールを用意する（Ｓ１０１）。用意するアウトソールは、図２に示すように、１枚のものや、図４に示すように、アウトソール構成部１０ａ、１０ｂという前後２部分により組み合わせたもの、あるいは３部分、４部分により組み合わせたもの（図示せず）などを用いることができる。その材料についは、例えばゴムを採用することができる。また、ＥＶＡ樹脂やＴＰＲ樹脂、ＴＰＵ樹脂などの熱可塑性樹脂もアウトソールの材料として採用することができる。
【００２０】
用意する半製品靴底２０は熱可塑性ＥＶＡ樹脂からなり、且つ、発泡を経たものである（Ｓ１０２）。図２を参照して見ると、ここで用意する半製品靴底２０の体積は製品靴底より１２％〜４５％大きく、上面２１と、下面２２と、上面２１の周縁から上に伸出て形成されているフェンス２３とを有している。
【００２１】
引き続いて、アッパー用意工程（Ｓ１０３）では、ミシンにより複数枚の甲材を、足を収容する空間を内包できるように組み合って、開口３１と底面３３と側面３２を有するアッパー３０を製造する。
【００２２】
靴型及び金型を用意する工程（Ｓ１０４）では、靴底の形を有するキャビティ５３が形成された金型５０と、金型５０が持つキャビティ５３に装入できる靴型４０とを用意する。図２を参照してみると、金型５０は互いに対向する両側の２つの側型５２と、靴型４０に対向し、２つの側型５２の間に挟まれている下型５１とからなり、靴底の形は下型５１の靴型４０側の面に形成されている。また、図３をも参照してみると、２つの側型５２と下型５１と靴型４０それぞれの内部には、各型の温度を調整する温度制御手段として流路５４が設けられている。各流路５４に熱湯などの熱媒体もしくは冷水などの冷媒体を注入すれば、各型の温度を制御調整することができる。ここで、流路５４は側型５２と下型５１と靴型４０それぞれの内部を貫通し、且つペアに設けているが、流路５４を蛇行状に設けて温度の制御調整の効率を向上することができる。ちなみに、本発明の温度制御手段は流路に限られることなく、赤外線加熱装置や電磁波加熱装置などの温度を制御できる手段を用いて金型を加熱することもできる。
【００２３】
上記各部材の用意が整ったら、アウトソール１０と半製品靴底２０と前記アッパー３０とを一体に接着させて靴を製造する工程に移る。
【００２４】
まず、図２及び図３に示すように、前記アッパー３０をその開口３１を経由して靴型４０に被覆させると共に、アウトソール１０及びアッパー１０に接着剤を塗布し、半製品靴底２０の両面それぞれに接着前処理剤を塗布する接着剤塗布工程（Ｓ１０５）を実行する。この工程において、接着剤をアッパー３０の底面３３及び側面３２の下縁、そしてアウトソール１０の半製品靴底２０と接着する面に塗布し、接着前処理剤を半製品靴底２０のアウトソール１０及びアッパーの接着剤に対応して接着する上下二面２１、２２に塗布する。
【００２５】
次に、図２及び図３に示すように、アウトソール１０と、半製品靴底２０と、アッパー３０で覆われた靴型４０との順に下から上へ前記金型５０のキャビティ５３に装入する装入工程（Ｓ１０６）を実行する。この装入工程において、アッパー３０と半製品靴底２０を予めに接着させてからキャビティ５３に装入することもできる。また、この実施形態ではアウトソール１０と、半製品靴底２０と、アッパー３０で覆われた靴型４０とを、室温にてキャビティ５３内に装入するが、半製品靴底２０を予め５０℃〜１００℃に加熱してから、接着剤や接着前処理剤を塗布してキャビティ５３内に装入することもできる。
【００２６】
それから、熱媒体を各流路５４に注入して、金型５０を１１０℃〜１５０℃に昇温させ、同時にアッパー３０で被覆されている靴型４０により１５〜７５ｋｇ／ｃｍ２の圧力が半製品靴底２０に掛けて、半製品靴底２０を軟化させると共にキャビティ５３の形に合わせてアウトソール１０及びアッパー３０と共に一体に接着させる軟化接着工程（Ｓ１０７）を実行する。
【００２７】
この軟化接着工程において、半製品靴底２０は金型５０により加熱され、軟化する同時にキャビティ５３の形に合わせて変形し、アウトソール１０と強固的に接着することができる。また、靴型４０からの圧力をアッパー３０を介して半製品靴底２０にかけ、各流路５４からの熱に伴って、軟化及び変形を経た半製品靴底の上面及び上面周縁のフェンス２３をアッパー３０の底面及び側面に強く張付けて強固に接着することができる。また、アッパー３０の底面３１にて予め細毛状や凹凸状に形成しておけば、半製品靴底とアッパー３０の接着を更に強める効果がある。
【００２８】
この軟化接着工程を１〜７分間行い、終わった後熱媒体の供給を停止して代りに冷媒体を各流路５４に注入して金型５０を冷却させる冷却工程（Ｓ１０８）を実行し、半製品靴底２０を製品の靴底のサイズにするように冷却させる。
【００２９】
最後にキャビティ５３内からアウトソール１０と製品靴底とアッパー３０とが一体になった靴を取出して製品靴底のはみ出しを除去する仕上げ工程（Ｓ１０９）を実行して靴を完成する。
【００３０】
ちなみに、上記の製造方法ではアウトソール１０と半製品靴底２０をそれぞれ用意して接着させて製品靴底にするが、アウトソール１０を用意せずに半製品靴底２０とアッパー３０だけを金型５０のキャビティ５３に装入して半製品靴底２０を軟化、収縮させて製品靴底にすることもできる。
【００３１】
また、本発明の靴製造方法において、更に強化シートや強化ストリップなどの強化部材の設置をも製造方法に加えることができる。
【００３２】
続いて、本発明の靴製造方法の利点を以下の通りにまとめている。
【００３３】
まず、本発明では、靴底は発泡を経た半製品の状態で金型５０のキャビティ５３に装入され、キャビティ５３内に軟化、同時にアウトソール１０及びアッパー３０との接着を行う。この方法は従来の靴底の射出成形より簡単に行うことができ、型の排気システムや成型圧力、成型温度による成型材料の不足やはみ出しなどの問題も大幅に解消される。
【００３４】
更に、本発明は、金型５０を１１０℃〜１５０℃に昇温させて、体積が製品靴底より１２％〜４５％大きくなっている半製品靴底を加熱しながら、靴型による１５〜７５ｋｇ／ｃｍ２の圧力を半製品靴底にかけるので、半製品靴底はその軟化及び収縮を進行しながらアッパーと接着するので、ちょうどいいサイズの製品靴底を得ることができ、そして製品靴底の上下両面の接着も強固になる。
【００３５】
更に、本発明は金型５０を１１０℃〜１５０℃に昇温させて半製品靴底を加熱しながら、靴型４０による１５〜７５ｋｇ／ｃｍ２の圧力を半製品靴底２０にかけるので、半製品靴底２０はその軟化を進行しながらアウトソール１０及びアッパー３０と接着してから冷却させてちょうどいいサイズの製品靴底を得ることができ、そして製品靴底の上下両面を強固に接着することができ、製品靴底上面周縁のフェンス２３もアッパー３０に強く張付けることができる。
【産業上の利用可能性】
【００３６】
上記構成によれば、本発明の靴製造方法は、予めに発泡を経た半製品靴底を金型内で軟化の加熱処理を行いながらアッパー及びアウトソールと組み合せるので、半製品靴底の冷却における収縮率が予想しやすく、さほど成型圧力や成型温度を正確に制御しなくても、収縮率の誤差が小さいので、成型材料の不足やはみ出しなどの発生を抑えることができる。
【００３７】
更に、本発明において、金型５０を１１０℃〜１５０℃に昇温させて、体積が製品靴底より１２％〜４５％大きくなっている半製品靴底を加熱しながら、靴型４０による１５〜７５ｋｇ／ｃｍ２の圧力を半製品靴底にかけるので、半製品靴底はその軟化を進行しながらアウトソール及びアッパーと接着してから冷却させてちょうどいいサイズの製品靴底を得ることができ、そして製品靴底の上下両面を強固に接着することができる。
【００３８】
従って、本発明は成型材料の不足を防止するための成形材料の浪費も効果的に軽減できる上、簡単な方法で強固な靴底構造を有する靴を製造することができる。
【図面の簡単な説明】
【００３９】
【図１】本発明の好ましい実施形態の靴製造方法のフローチャートである。
【図２】該実施形態における各部材の構成及び設置関係を示し説明図である。
【図３】軟化接着工程を実行する際金型の断面図である。
【図４】前後２部分により組み合わせたアウトソールの場合、各部材の構成及び設置関係を示し説明図である。
【符号の説明】
【００４０】
１０              アウトソール
１０ａ、１０ｂ    アウトソール構成部
２０              半製品靴底
２１              上面
２２              下面
２３              フェンス
３０              アッパー
３１              開口
３２              側面
３３              底面
４０              靴型
５０              金型
５１              下型
５２              側型
５３              キャビティ
５４              流路（温度制御手段）
【図１】
2008110176.tif 000003
【図２】
2008110176.tif 000004
【図３】
2008110176.tif 000005
【図４】
2008110176.tif 000006